(57)【特許請求の範囲】
【請求項１】
酸化インジウムと酸化スズの合計に対して酸化スズを９重量％以下の割合で含有する酸化インジウム・スズを主成分としてなる結晶性透明導電性薄膜であって、
当該結晶性透明導電性薄膜は、アルゴンガスと窒素ガスの合計に対して、窒素ガスを、３０００ｐｐｍ以上含むアルゴン雰囲気中において、気相法により、成膜され、窒素を０．４５原子％以下の割合で含有することを特徴とする結晶性透明導電性薄膜。
【請求項２】
酸化インジウムと酸化スズの合計に対して酸化スズを９重量％以下の割合で含有する酸化インジウム・スズを主成分としてなる結晶性透明導電性薄膜であって、
当該結晶性透明導電性薄膜は、窒素を０．４５原子％以下の割合で含有し、かつ、
当該結晶性透明導電性薄膜は、２００Ω／□以上の表面電気抵抗を有し、当該結晶性透明導電性薄膜をサンプルＡとし、サンプルＡを８５℃、８５％Ｒ．Ｈ．の環境下に５００時間放置しものをサンプルＢとし、表面電気抵抗（Ω／□）を測定し、サンプルＡの抵抗（ＲＡ）とし、サンプルＢの抵抗（ＲＢ）としたときの比（ＲＢ／ＲＡ）が１．４以下であることを特徴とする結晶性透明導電性薄膜。
【請求項３】
前記結晶性透明導電性薄膜は、酸化インジウムと酸化スズとの混合物の焼結体を気相法により成膜する工程を含む製造方法により形成されたものであることを特徴とする請求項１記載の結晶性透明導電性薄膜。
【請求項４】
請求項１〜３のいずれかに記載の結晶性透明導電性薄膜が、透明フィルム基材の片面に設けられていることを特徴とする透明導電性フィルム。
【請求項５】
導電性薄膜を有する一対のパネル板を、導電性薄膜同士が対向するようにスペーサを介して対向配置してなるタッチパネルにおいて、パネル板の少なくとも一方が、請求項４記載の透明導電性フィルムからなることを特徴とするタッチパネル。
【請求項６】
請求項１〜３のいずれかに記載の結晶性透明導電性薄膜の製造方法であって、
アルゴンガスと窒素ガスを含み、かつ、前記窒素ガスを、アルゴンガスと窒素ガスの合計に対して、３０００ｐｐｍ〜１３０００ｐｐｍの範囲で含むアルゴン雰囲気中において、酸化インジウムと酸化スズとの混合物の焼結体を透明導電性薄膜形成材料に用いて気相法により、酸化インジウムと酸化スズの合計に対して酸化スズを９重量％以下の割合で含有する酸化インジウム・スズを成膜して、透明導電性薄膜を形成する工程、
および、当該透明導電性薄膜を加熱処理して結晶化する工程、を有することを特徴とする結晶性透明導電性薄膜の製造方法。
【請求項７】
前記アルゴン雰囲気は、酸素ガスを含有することを特徴とする請求項６記載の結晶性透明導電性薄膜の製造方法。
【請求項８】
結晶性透明導電性薄膜を、透明フィルム基材の片面に形成することを特徴とする請求項６または７記載の結晶性透明導電性薄膜の製造方法。
【請求項９】
前記結晶化工程における加熱処理条件が、１３５〜１５５℃で、２．５時間以下であることを特徴とする請求項６〜８のいずれかに記載の結晶性透明導電性薄膜の製造方法。
【発明の詳細な説明】
【技術分野】
【０００１】
本発明は、結晶性透明導電性薄膜およびその製造方法に関する。前記結晶性透明導電性薄膜は、液晶ディスプレイ、エレクトロルミネッセンスディスプレイなどの新しいディスプレイ方式やタッチパネルなどの透明電極のほか、透明物品の帯電防止や電磁波遮断などのために用いられている。
【背景技術】
【０００２】
従来より、透明導電性薄膜としては、透明性に優れていることから、酸化インジウム・スズ（ＩＴＯ）薄膜が用いられている。透明導電性薄膜は、上記用途に用いられるが、例えば、タッチパネル等に適用される場合には、位置検出精度、消費電力の点から、抵抗値が高いことが望まれる。また、透明導電性薄膜は、上記用途に用いられることから、高温・高湿の環境下における信頼性（抵抗値の変化率が小さい方が信頼性が高い）を満足することが求められる。また、透明導電性薄膜は、信頼性を向上させるために、当該膜を形成したのち、当該膜を結晶化することができる。
【０００３】
しかし、酸化インジウム・スズ薄膜を用いた透明導電性薄膜は、抵抗値が低く、また前記信頼性も十分でない。前記信頼性については、透明導電性薄膜の膜厚を厚くすることにより、改良することができるが、前記膜厚を厚くすると、透明性や抵抗値が低下するため好ましくない。また、酸化インジウム・スズ薄膜における酸化スズの割合を多くすることで、透明導電性薄膜の前記信頼性を向上することができるが、酸化スズの割合を多くしすぎると、結晶化に要する時間が非常に長くなる点で好ましくない。
【０００４】
上記問題に対して、酸化インジウム・スズ薄膜に窒素をドーピングすることが提案されている（特許文献１）。かかる特許文献１には、窒素を含有する透明導電性薄膜は、酸化インジウム・スズに対して、窒素含有量で少なくとも０．２５重量％以上含有させることで、透明導電性薄膜の抵抗値や前記信頼性を向上させる効果を有することが記載されている。しかし、特許文献１に記載されている透明導電性薄膜は、アモルファスなものであり、これを、結晶化して、前記信頼性をより向上させるための、結晶化に要する時間が非常に長い。
【特許文献１】特開平４−３０８６１２号公報
【発明の開示】
【発明が解決しようとする課題】
【０００５】
本発明は、高抵抗値を有し、かつ高温・高湿の環境下における信頼性の良好な結晶性透明導電性薄膜を提供することを目的とする。
【０００６】
また本発明は、前記結晶性透明導電性薄膜を用いた透明導電性フィルムおよびこれを用いたタッチパネルを提供することを目的とする。
【０００７】
さらに本発明は、高抵抗値を有し、かつ高温・高湿の環境下における信頼性が良好であり、製造効率のよい、結晶性透明導電性薄膜の製造方法を提供することを目的とする。
【課題を解決するための手段】
【０００８】
本発明者らは、上記目的を達成すべく鋭意検討を重ねた結果、以下に示す、結晶性透明導電性薄膜およびその製造方法等により、上記目的を達成できることを見出し、本発明を完成するに至った。
【０００９】
すなわち本発明は、酸化インジウムと酸化スズの合計に対して酸化スズを９重量％以下の割合で含有する酸化インジウム・スズを主成分としてなる結晶性透明導電性薄膜であって、
当該結晶性透明導電性薄膜は、窒素を０．４５原子％以下の割合で含有することを特徴とする結晶性透明導電性薄膜、に関する。
【００１０】
上記本発明の結晶性透明導電性薄膜は、酸化スズ含有量を所定量以下の割合で含有させた酸化インジウム・スズであり、酸化スズを含有させることによる抵抗値の低下が小さく制御されており、抵抗値の高いものが得られる。しかも、本発明の結晶性透明導電性薄膜は、窒素を含有させているため、これにより抵抗値をさらに向上させることができる。また、本発明の透明導電性薄膜は、結晶性であるため、アモルファスの透明導電性薄膜に比べて高温・高湿の環境下における信頼性が良好である。また、窒素を含有させることで前記信頼性が向上している。さらには、前記窒素は、結晶性透明導電性薄膜において、０．４５原子％以下の非常に少ない割合で含有されているため、透明導電性薄膜の結晶化工程における結晶化速度を低下させるものではない。窒素の含有量が０．４５原子％を超える場合には、結晶化速度が低下し好ましくない。なお、前記のように、結晶性透明導電性薄膜における窒素の含有量は、非常に少ないため、検出限界よりも小さい微量成分として含まれている場合があるが、窒素含有量が、このような検出限界以下の場合であっても、透明導電性薄膜の製造時の雰囲気中に窒素を含有させていることにより、結晶性透明導電性薄膜中に窒素が含まれていることが推認される。
【００１１】
また本発明は、上記結晶性透明導電性薄膜が、透明フィルム基材の片面に設けられていることを特徴とする透明導電性フィルム、に関する。
【００１２】
また本発明は、導電性薄膜を有する一対のパネル板を、導電性薄膜同士が対向するようにスペーサを介して対向配置してなるタッチパネルにおいて、パネル板の少なくとも一方が、上記透明導電性フィルムからなることを特徴とするタッチパネル、に関する。
【００１３】
また本発明は、上記結晶性透明導電性薄膜の製造方法であって、
アルゴンガスと窒素ガスを含み、かつ、前記窒素ガスを、アルゴンガスと窒素ガスの合計に対して、３０００ｐｐｍ〜１３０００ｐｐｍの範囲で含むアルゴン雰囲気中において、酸化インジウムと酸化スズとの混合物の焼結体を透明導電性薄膜形成材料に用いて気相法により、酸化インジウムと酸化スズの合計に対して酸化スズを９重量％以下の割合で含有する酸化インジウム・スズを成膜して、透明導電性薄膜を形成する工程、
および、当該透明導電性薄膜を加熱処理して結晶化する工程、を有することを特徴とする結晶性透明導電性薄膜の製造方法、に関する。
【００１４】
上記本発明の窒素を０．４５原子％以下の割合で含有する結晶性透明導電性薄膜は、当該結晶性透明導電性薄膜を気相法で成膜するにあたり、当該成膜を、窒素ガスを、アルゴンガスと窒素ガスの合計に対して、３０００ｐｐｍ〜１３０００ｐｐｍの範囲で含むアルゴン雰囲気中で行うことができる。アルゴン雰囲気中における、窒素ガスの前記割合が３０００ｐｐｍ未満では、結晶性透明導電性薄膜に含有させる窒素量が少なくなり、抵抗値の向上が殆どなく、また高温・高湿の環境下における信頼性が不十分である。一方、アルゴン雰囲気中における、窒素ガスの前記割合が１３０００ｐｐｍを超えると、透明導電性薄膜の結晶化工程に長時間を要するようになり、製造効率の点で好ましくない。かかる点から、アルゴン雰囲気中における、窒素ガスとの前記割合は、アルゴンガスと窒素ガスの合計に対して、３０００ｐｐｍ〜１２０００ｐｐｍであるのが好ましい。
【００１５】
上記結晶性透明導電性薄膜の製造方法において、アルゴン雰囲気は、酸素ガスを含有することが好ましい。
【００１６】
本発明の製造方法では、透明導電性薄膜の形成工程に用いたターゲットが、酸化インジウム・スズの酸化物であるため、アルゴン雰囲気が前記所定量の範囲で窒素を含んでいれば、アルゴン雰囲気中に酸素を含有させなくてもよいが、アルゴン雰囲気中には酸素を含有させることができる。アルゴン雰囲気中に酸素を含有させることで、膜の透明性、抵抗値を高精度に制御することができる。
【００１７】
上記製造方法において、結晶性透明導電性薄膜を、透明フィルム基材の片面に形成することができる。これにより、透明導電性フィルムが得られる。
【００１８】
上記製造方法において、前記結晶化工程における加熱処理条件は、１３５〜１５５℃で、２．５時間以下で行うことができる。
【００１９】
結晶化工程における加熱処理条件は、特に制限されないが、例えば、透明フィルム基材として、プラスチック基材を用いる場合には、高温になると、フィルム基材の性能を損なうおそれがあること、一方、ある程度の加熱温度でないと、結晶化速度が遅くなり製造効率が低下することから、前記結晶化工程における加熱温度は、１３５〜１５５℃、さらには１４０〜１５５℃、さらには１４０〜１５０℃であるのが好ましい。なお、本発明では、結晶化工程が施される透明導電性薄膜は窒素を含有しているものの、その含有量は微量であり、結晶化速度を損なわせるものではない。したがって、前記加熱温度の範囲であれば、結晶化工程を２時間以下、さらには１．５時間以下に行うことができ、結晶化工程を効率よく行うことができる。
【発明を実施するための最良の形態】
【００２０】
本発明の結晶性透明導電性薄膜は、酸化インジウム・スズを主成分とし、これに窒素が０．４５原子％以下の割合で含有されている。
【００２１】
上記結晶性透明導電性薄膜の材料としては、高温・高湿の環境下における信頼性が良好であることから、酸化インジウム・スズを用いられる。ただし、酸化インジウム・スズにおいて、酸化スズの割合が多くなると、抵抗値が大きいこと、また結晶化速度が低下することから、酸化スズの割合は、酸化インジウムと酸化スズの合計に対して９重量％以下とするのが好ましい。前記観点から、酸化インジウム・スズにおいて、酸化スズの割合は、２〜９重量％であるのが好ましく、さらには３〜８重量％であるのが好ましい。
【００２２】
また本発明の結晶性透明導電性薄膜において、当該薄膜を形成する材料は結晶化されているが、その結晶の割合は、５０面積％以上とすることが高温・高湿の環境下における信頼性の点で好ましい。前記結晶含有量は、７０面積％以上であることが好ましく、さらには、８０面積％以上であることが好ましい。全て結晶とすることもできる。
【００２３】
また結晶性透明導電性薄膜において、当該薄膜を形成する結晶の最大粒径は３５０ｎｍ以下であることが好ましい。前記最大粒径は２５０ｎｍ以下、さらには１５０ｎｍ以下であることが好ましい。結晶粒径が小さくなりすぎると、前記薄膜中に非結晶状態に類似した部分が多くなり、高温・高湿の環境下における信頼性が低下するため、結晶粒径が極端に小さくなりすぎないようにするのが望ましい。かかる観点から、結晶の最大粒径は、１０ｎｍ以上、さらには、３０ｎｍ以上であるのが好ましい。
【００２４】
結晶の最大粒径および分布は、電界放出型透過型電子顕微鏡（ＦＥ−ＴＥＭ）により導電性薄膜を表面観察することにより決定される。結晶の最大粒径は、観察される多角形状または長円形状の各領域における、対角線または直径の最大のものである。また、前記最大粒径を有する結晶の含有量は、具体的には、前記電子顕微鏡画像において単位面積（１．５μｍ×１．５μｍ）当たり、各粒径の結晶が占める面積である。
【００２５】
本発明の結晶性透明導電性薄膜の膜厚は、厚さが通常１０ｎｍ以上、好適には１０〜３００ｎｍであるのがよい。前記膜厚は、さらには１５〜１００ｎｍ、さらには２０〜７０ｎｍであるのが好ましい。前記膜厚が、厚さが１０ｎｍより薄いと、表面電気抵抗が１×１０3Ω／□以下となる良好な導電性を有する連続被膜となりにくく、厚すぎると、透明性の低下などをきたしやすい。
【００２６】
なお、本発明の結晶性透明導電性薄膜の表面電気抵抗は、高抵抗値を示すように、２００Ω／□以上、さらには２００〜５００Ω／□であるのが好ましい。
【００２７】
本発明の結晶性透明導電性薄膜の製造方法では、まず、酸化インジウムと酸化スズとの混合物の焼結体をターゲットとして用い、アルゴンガスと窒素ガスを含み、かつ、前記窒素ガスを、アルゴンガスと窒素ガスの合計に対して、３０００ｐｐｍ〜１３０００ｐｐｍの範囲で含むアルゴン雰囲気中において、気相法により、成膜して、透明導電性薄膜を形成する。これにより、窒素が、透明導電性薄膜中に含有される。
【００２８】
気相法としては、各種手段を採用できるが、例えば、電子ビーム蒸着法、スパッタ蒸着法、イオンプレーティング法等があげられる。これらのなかでも、均一な薄膜が得られる点から、スパッタ蒸着法が好ましい。スパッタ蒸着法を採用する場合には、高周波マグネトロンスパッタ法を採用できる。
【００２９】
アルゴン雰囲気における、窒素ガスの含有量は、前記の通り、アルゴンガスと窒素ガスの合計に対して、容量比で、３０００ｐｐｍ〜１３０００ｐｐｍである。
【００３０】
前記アルゴン雰囲気中には、窒素ガスの他に、酸素ガスを含有することができる。酸素ガスの含有量は、特に制限されないが、アルゴンガスに対して、容量比で、２％以下、さらには０．３％〜２％である。酸素ガスの割合が多くなると、後述の加熱処理による結晶化の点で好ましくなく、アルゴン雰囲気中における酸素ガスの割合は前記範囲とするのが好ましい。
【００３１】
本発明の結晶性透明導電性薄膜の製造方法では、次いで、前記透明導電性薄膜を加熱処理して結晶化する。前記結晶化工程における加熱処理条件は、前記の通り、１３５〜１５５℃で、２．５時間以下とするのが好ましい。
【００３２】
上記製造方法により、各種基材上に、結晶性透明導電性薄膜を形成することができる。例えば、透明フィルム基材の片面に、結晶性透明導電性薄膜を形成することができ、これにより透明導電性フィルムが得られる。
【００３３】
前記フィルム基材は、その材質に特に限定はなく、適宜なものを使用することができる。具体的には、ポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、アクリル系樹脂、ポリ塩化ビニル系樹脂、ポリスチレン系樹脂、ポリビニルアルコール系樹脂、ポリアリレート系樹脂、ポリフェニレンサルファイド系樹脂、ポリ塩化ビニリデン系樹脂、（メタ）アクリル系樹脂などが挙げられる。これらの中でも、特に好ましいものは、ポリエステル系樹脂、ポリカーボネート系樹脂、ポリオレフィン系樹脂などである。
【００３４】
透明導電性フィルムに使用する透明なフィルム基材としては、透明なフィルム基材を１枚用いる。または２枚以上の透明なフィルム基材を、粘着剤層を介して貼り合わせた積層体を用いる。
【００３５】
透明なフィルム基材の厚みは、７５〜４００μｍ程度であることが好ましい。より好ましくは１００〜２００μｍである。透明なフィルム基材の厚みが７５μｍより小さい場合は、高温・高湿の環境下における信頼性の問題や加工性にも問題がある。透明なフィルム基材の厚みが４００μｍより大きい場合はタッチパネル部位が大きくなるのに加えてタッチパネル入力特性として、重加重が必要となり好ましくない。
【００３６】
また、透明なフィルム基材が、２枚以上の透明なフィルム基材の積層体である場合には、各フィルム基材の厚さ、材料を適宜に選択することができるが、少なくとも一方は、２０〜１２５μｍであるのが好ましい。
【００３７】
透明なフィルム基材を、透明なフィルム基材の積層体とする場合に用いる粘着剤層としては、透明性を有するものを特に制限なく使用できる。たとえば、アクリル系粘着剤、シリコーン系粘着剤、ゴム系粘着剤などが用いられる。粘着剤層は、透明基体の接着後そのクッション効果により、フィルム基材の一方の面に設けられた結晶性透明導電性薄膜の耐擦傷性やタッチパネル用としての打点特性を向上させる機能を有する。この機能をより良く発揮させる観点から、粘着剤層の弾性係数を１〜１００Ｎ／ｃｍ2の範囲、厚さを１μｍ以上、通常５〜１００μｍの範囲に設定するのが好ましい。
【００３８】
上記結晶性透明導電性薄膜は、アンカー層を介して、前記フィルム基材に設けられていてもよい。アンカー層は１層または２層以上設けることができ。アンカー層としては、無機物、有機物または無機物と有機物との混合物により形成する。アンカー層の形成は、フィルム基材と結晶性透明導電性薄膜との密着性を向上させるとともに、結晶性透明導電性薄膜の耐擦傷性や耐屈曲性を向上させ、タッチパネル用としての打点特性の向上に有効である。
【００３９】
アンカー層を形成する無機材料としては、例えば、無機物として、ＳｉＯ2、ＭｇＦ2、Ａ１2Ｏ3などが好ましく用いられる。また有機物としてはアクリル樹脂、ウレタン樹脂、メラミン樹脂、アルキド樹脂、シロキサン系ポリマーなどの有機物が挙げられる。特に、有機物としては、メラミン樹脂とアルキド樹脂と有機シラン縮合物の混合物からなる熱硬化型樹脂を使用するのが望ましい。
【００４０】
アンカー層は、上記の材料を用いて、真空蒸着法、スパッタリング法、イオンプレーテフィング法、塗工法などにより形成できる。
【００４１】
なお、結晶性透明導電性薄膜の付設に際しては、フィルム基材のフィルム表面にコロナ放電処理、紫外線照射処理、プラズマ処理、スパッタエッチング処理等の適宜な接着処理を施して、結晶性透明導電性薄膜との密着性を高めることもできる。
【００４２】
上記フィルム基材において、結晶性透明導電性薄膜を設けない側の面には、ハードコート層を形成することができる。ハードコート処理は、例えばアクリルウレタン系樹脂やシロキサン系樹脂などの硬質樹脂を塗布して硬化処理する方法などにより行うことができる。ハードコート処理に際しては、前記アクリルウレタン系樹脂やシロキサン系樹脂などの硬質樹脂にシリコーン樹脂等を配合して表面を粗面化して、タッチパネル等として実用した際に鏡作用による写り込みを防止しうるノングレア面を同時に形成することもできる。またハードコート層上には防汚層を形成することもできる。
【００４３】
ハードコート層を形成する際、厚さが薄いと硬度不足となり、一方厚すぎるとクラックが発生する場合がある。また、カールの防止特性等も考慮に入れると、好ましいハードコート層の厚さは０．１〜３０μｍ程度であるのが好ましい。
【００４４】
本発明の透明導電性フィルムの光透過率は８６％以上であることが好ましい。より好ましくは８８％以上、更に好ましくは９０％以上である。透明なフィルム基材の光透過率が８６％より小さい場合は、本発明の透明導電性フィルムを用いてタッチパネルを形成した場合、表示が暗くなり、光学特性に問題が生じる場合がある。
【００４５】
本発明の透明導電性フィルムはタッチパネルのパネル板として好適に適用される。すなわち、透明導電性薄膜を有する一対のパネル板を、互いに直交する縞状に形成した透明導電性薄膜同士が対向するように、スペーサを介して対向配置してなるタッチパネルにおいて、一方のパネル板として、上記透明導電性フィルムを用いることができる（通常、押圧する上側のパネル板）。このタッチパネルは、上側のパネル板側より、スペーサの弾性力に抗して押圧打点したとき、透明導電性薄膜同士が接触して、電気回路のＯＮ状態となり、上記押圧を解除すると、元のＯＦＦ状態に戻る、透明スイッチ構体として機能する。タッチパネルに用いるパネル板は、上下いずれか一方には、本発明の透明導電性フィルムを用いるが、他のパネル板は、プラスチックフィルムやガラス板などからなる透明基体に透明導電性薄膜を設けたものを用いることができる。上下いずれも、本発明の透明導電性フィルムを用いてもよい。
【実施例】
【００４６】
以下に、本発明の実施例を、比較例と対比して記載し、より具体的に説明する。なお、以下において、部とあるのは重量部を意味するものとする。
【００４７】
実施例１
（フィルム基材）
厚さが２５μｍのポリエチレンテレフタレートフィルム（以下、第１ＰＥＴフィルムという）からなる透明なフィルム基材を用いた。
【００４８】
（アンカー層の形成）
上記第１ＰＥＴフィルムの片面に、メラミン樹脂：アルキッド樹脂：有機シラン縮合物＝２：２：１（重量比）からなる熱硬化型樹脂組成物の硬化被膜（屈折率１．５４，厚さ１５０ｎｍ）を形成した。これを、第１アンカー層とした。次いで、第１アンカー層上に、シリカコート法により、シリカゾル（コルコート社製の「コルコートＰ」）を固形分濃度が２％となるようにエタノールで希釈したものを塗布し、１５０℃で２分乾燥後、硬化させて、厚さが３０ｎｍのＳｉＯ2薄膜を形成した。これを、第２アンカー層とした。
【００４９】
（結晶性透明導電薄膜の形成）
上記第２アンカー層に、酸化インジウム・スズ（酸化インジウム９５重量％，酸化スズ５重量％）をターゲットとして用い、４×１０-3Ｐａのアルゴン雰囲気（アルゴンガス：酸素ガス＝１００：１（容量比），窒素ガスをアルゴンガスと窒素ガスの合計に対して６０００ｐｐｍ含有（容量比））雰囲気中で、スパッタリング法により、厚さが２５ｎｍの透明導電薄膜（ＩＴＯ薄膜）を形成した。次いで、１５０℃で１時間の結晶化速度で、加熱処理して、結晶性透明導電薄膜とし、透明導電性フィルムを得た。
【００５０】
（ハードコート層の形成）
厚さ１２５μｍのＰＥＴフィルム（以下、第２ＰＥＴフィルムという）の一方の面に、アクリル・ウレタン系樹脂（大日本インキ化学工業社製の商品名「ユニディック１７−８０６」）１００部に、光重合開始剤としてヒドロキシシクロヘキシルフェニルケトン（チバスペシャルティケミカルズ社製の商品名「イルガキュア１８４」）５部を加えて、５０重量％の濃度に希釈したトルエン溶液を塗布し、１００℃で３分乾燥後、直ちにオゾンタイプ高圧水銀灯（８０Ｗ／ｃｍ，１５ｃｍ集光型）２灯で紫外線照射を行い、厚さが５μｍのハードコート層を形成した。
【００５１】
（透明導電性積層体の作製）
次いで、上記第２ＰＥＴフィルムのハードコート層とは他面に、弾性係数が１０Ｎ／ｃｍ2に調整された透明なアクリル系粘着剤層（アクリル酸ブチル：アクリル酸：酢酸ビニルの重量比１００：２：５の単量体混合物の共重合体１００部に、イソシアネート系架橋剤を１部配合してなるアクリル系粘着剤）を、約２０μｍの厚さに形成した。さらにこの粘着剤層面に、上記透明導電性フィルムの第１ＰＥＴフィルム側の面（ＩＴＯ薄膜を形成しない面）を貼り合わせて、透明導電性積層体を作製した。
【００５２】
（結晶性）
なお、結晶性透明導電薄膜の結晶粒径および粒径分布は、粒径３００ｎｍ以下の結晶が８０面積％以上であった。これは、電界放出型透過型電子顕微鏡（ＦＥ−ＴＥＭ，Ｈｉｔａｃｈｉ，ＨＦ−２０００）により、導電性薄膜の表面観察を行い、評価した。結晶の最大粒径は具体的には、次の方法で測定した。まずポリエステルフィルム上に、スパッタリングでＩＴＯ膜を形成する。これをシャーレに静置し、ヘキサフルオロイソプロパノールを静に注ぎ、ポリエステルフィルムを溶解除去する。そして白金製のメッシュでＩＴＯの薄膜をすくい取り、透過型電子顕微鏡のサンプルステージに固定する。これを各例に応じて５万倍〜２０万倍ほどの倍率で写真撮影し、１．５μｍ×１．５μｍの面積当たりに存在する結晶の最大粒径を観察して評価した。
【００５３】
実施例２〜８、比較例１〜８
実施例１の結晶性透明導電薄膜の形成において、酸化インジウム・スズ（ＩＴＯ）における酸化スズの割合、アルゴン雰囲気における窒素ガスの割合を表１に示すように変えたこと以外は、実施例１と同様にして、透明導電性積層体を作製した。結晶化速度（温度，時間）は表１に示す。
【００５４】
上記の実施例および比較例で得られた透明導電性フィルムおよび透明導電性積層体について下記評価を行った。結果を表１に示す。
【００５５】
＜窒素含有量＞
結晶性透明導電性薄膜の窒素含有量（原子％）をＥＳＣＡ分析により測定した。詳しくは、形成されたＩＴＯ膜をアルゴンイオンエッチングし、下記測定装置を用いて、構成元素比率を測定した。測定装置：（株）島津製作所製、ＫｒａｔｏｓＡＸＩＳ‐ＨＳｉ。分析領域（面積）：３００μｍ×７００μｍ。検出限界は、０．１原子％以下である。
【００５６】
＜フィルム抵抗＞
四端子法を用いて、透明導電性積層体の表面電気抵抗（Ω／□）を測定した。
【００５７】
＜全光線透過率＞
島津製作所製の分光分析装置ＵＶ−２４０を用いて、光波長５５０ｎｍにおける可視光線透過率を測定した。
【００５８】
＜高温・高湿の環境下における信頼性＞
各例で得られた透明導電性積層体をサンプルＡとした。サンプルＡを、８５℃、８５％Ｒ．Ｈ．の環境下に５００時間放置した。この処理されたものを、サンプルＢとした。これらについて、表面電気抵抗（Ω／□）を測定し、サンプルＡの抵抗（ＲA）と、サンプルＢの抵抗（ＲＢ）から、比（ＲＢ／ＲＡ）を求め、信頼性を評価した。
【００５９】
【表１】
0005166700.tif 000002
【００６０】
実施例では、２００Ω／□以上の表面電気抵抗を有し、かつ高温・高湿の環境下における信頼性が良好な結晶性透明導電薄膜が得られている。また、実施例では結晶化速度が早く、製造効率も良好である。一方、比較例では、上記特性を有し、かつ製造効率の良好な場合はない。